КЕРАМИЧЕСКАЯ МАССА ДЛЯ ПРОИЗВОДСТВА КИРПИЧА
CERAMIC MASS FOR PRODUCTION OF BRICKS

Изобретение относится к промышленности строительных материалов и касается составов керамических масс для производства кирпича.
Известна керамическая масса, содержащая, мас.%: глину 76-79; уголь 1-1,5; измельченный брак кирпича после сушки 0,5-0,9; измельченные отходы стекловолокна - остальное [1].
Задача изобретения состоит в снижении температуры обжига кирпича, полученного из керамической массы.
Технический результат достигается тем, что керамическая масса для производства кирпича, содержащая глину, уголь, измельченный брак кирпича после сушки, дополнительно включает кварцевый песок, сульфитно-дрожжевую бражку, карбоксиметилцеллюлозу и измельченную макулатуру, причем компоненты находятся при следующем соотношении, мас.%: глина 81,2-87,1; уголь 1-1,5; измельченный брак кирпича после сушки 0,1-1,0; кварцевый песок 10-14; сульфитно-дрожжевая бражка 1-1,5; карбоксиметилцеллюлоза 0,3-0,5; измельченная макулатура 0,3-0,5.
Составы керамической массы приведены в таблице.
Таблица
Компоненты
Состав, мас.%
1
2
Глина
87,1
81,2
Уголь
1
1,5
Измельченный брак кирпича после сушки
0,1
1,0
Кварцевый песок
10
14
Сульфитно-дрожжевая бражка
1
1,5
Карбоксиметилцеллюлоза
0,3
0,5
Измельченная макулатура
0,5
0,3
Для приготовления керамической массы могут быть использованы качественные кирпичные глины любых месторождений.
2
Керамическую массу приготавливают следующим образом. Компоненты дозируют в требуемых количествах. Увлажняют и тщательно разминают глину. Брак кирпича после сушки подвергают помолу до полного прохождения через сетку №008. Кварцевый песок просеивают через сетку №5. Макулатуру измельчают до получения частиц площадью не более 1 см. Подготовленные компоненты смешивают. Влажность керамической массы выбирают в пределах 18-23%. Из керамической массы пластическим способом формуют кирпич, который сушат до влажности не более 6% и обжигают при температуре 950-980°С.
Источники информации
1. А.с. №631494 СССР, С04В 33/00, 1978.